(57)【特許請求の範囲】
【請求項１】
脂質性分子群（２３）と該脂質性分子群を収容し得るマトリクス（５）を表面に有する膜部材（４）とで構成される脂質膜において、
前記脂質性分子群が主として４つのアルキル基を有する陰イオン感応性脂質からなっており、該陰イオン感応性脂質の膜全体に占める割合が０．００１％〜１０％であり、且つ該陰イオン感応性脂質が、炭素数２０〜２４の範囲の１つのアルキル基と、炭素数１の３つのアルキル基とを有する第４級アンモニウム塩であることを特徴とする脂質膜。
【発明の詳細な説明】
【０００１】
【発明の属する技術分野】
この発明は、脂質膜（脂質性分子膜）のシアン化物に対する感度と耐久性を向上させるための技術に関する。
【０００２】
【従来の技術】
例えばメッキ工場などではシアン化物が用いられており、それらの工場排水等に含まれるシアン化物イオンの濃度を測定する場合、従来では、ピリジン−ピラゾロン法、硝酸銀法、等の分析法やシアン化物イオン電極を用いた測定法が採られていた。
【０００３】
ピリジン−ピラゾロン法はシアン排水の分析法として広く使用されている方法であり、予備処理により水酸化ナトリウム溶液に吸収させた検液を酢酸で中和した後、クロラミンＴ溶液を加えて塩化シアンとし、これにピリジン−ピラゾロン混液を加え、このとき生じる青色を吸光光度法によって測定する。
【０００４】
また、硝酸銀法は、定量範囲がシアン濃度１ｐｐｍ以上の高濃度の場合に適した方法であり、ｐ−ジメチルアミノベンジリデンローダニンアセトン溶液を指示薬として１／１００Ｎ硝酸銀溶液で滴定し、液の色が黄色から赤色に変わる点を終点とし、要した滴定数からシアンイオンの濃度を算出する。なお、ｐＨにより反応が異なるので、ｐＨ１１．０以上にして滴定しなければならない。
【０００５】
上記分析法を用いる場合は、上述のような各種試薬の調整や妨害物質の除去のための予備処理が必要であり、また、シアン化物イオン電極を用いる場合には、液温の変化で電位が変動するので、試料の液温を検量線作成時の液温の±１℃以内に調節する必要がある等、簡便にシアン化物イオンの濃度を測定することができない。
【０００６】
これを解決するための方法として、本願発明者等は、特願平９−９１７４５において、脂質等の両親媒性物質を含む膜を用いたシアン化物イオンの濃度検出方法を開示している。
【０００７】
脂質等の両親媒性物質を含む膜は、その膜電位の応答が味に対して人間の味覚器官に似ており、この膜の構造は、図１４のように模式的に表すことができる。
【０００８】
図１４において、脂質性分子のうち円で示した球状部は親水基ａすなわち親水性部位ａであり、それから原子配列が長く延びる炭化水素の鎖構造ｂ（たとえばアルキル基）がある。図ではいずれの場合も２本の鎖が延びて一つの分子を表しており、全体で分子群を構成している。この炭化水素の鎖の部分は、疎水性部位ｂである。このような脂質性分子群２３が、膜部材４の表面のマトリクス５（表面の構造、平面的なひろがりをもったミクロな構造）の中及びマトリクス内部に溶け込ませた形（たとえば図１４の３′）で収容されている。その収容のされ方は、親水性部位が表面に配列するようなものとなっている。
【０００９】
このような構造を有する膜は、脂質等の両親媒性物質と高分子材と可塑剤とを所定の割合で混合して形成されている。
【００１０】
発明者等は、両親媒性物質を含む膜を用いたセンサがシアン化物イオンの濃度に応じた応答をすること、両親媒性物質を含む膜には、膜表面の電荷がプラスになるプラス膜とマイナスになるマイナス膜とがあり、プラス膜を用いたセンサとマイナス膜を用いたセンサとを組み合わせて測定を行えば、被測定溶液の測定に先立って、標準液を測定してモデル式をたてることでシアン化物イオンの濃度の推定ができることを見出した。
【００１１】
【発明が解決しようとする課題】
前述した脂質等からなる膜を用いることで、シアン化物等を従来の方法よりも簡単に検出できるようになったが、このような膜のシアン化物に対する検出感度や耐久性については更なる向上が望まれている。
【００１２】
本発明は、この問題を解決し、シアン化合物等に対する検出感度および耐久性が高い脂質膜を提供することを目的としている。
【００１３】
【発明を解決するための手段】
前記目的を達成するために、本発明の請求項１の脂質膜は、
脂質性分子群（２３）と該脂質性分子群を収容し得るマトリクス（５）を表面に有する膜部材（４）とで構成される脂質膜において、
前記脂質性分子群が主として４つのアルキル基を有する陰イオン感応性脂質からなっており、該陰イオン感応性脂質の膜全体に占める割合が０．００１％〜１０％であり、且つ該陰イオン感応性脂質が、炭素数２０〜２４の範囲の１つのアルキル基と、炭素数１の３つのアルキル基とを有する第４級アンモニウム塩であることを特徴とする。
【００１８】
【発明の実施の形態】
以下、本発明の実施の形態を説明する。
本願発明者らは、脂質膜によるシアン化合物の応答を詳しく把握するためにさらに各種実験を行い、シアン化合物に対する脂質膜の感度が脂質の膜全体に占める割合の変化に対して顕著な変化を示すこと、脂質のアルキル基のうち炭素鎖が長いアルキル基の数とその長さによって耐久性が大きく変化することを見いだした。
【００１９】
以下、その実験について説明する。
図１は実験に用いたセンサプローブ６の概略構成を示す断面図である。
【００２０】
このセンサプローブ６は、基材７として外径８ｍｍ、長さ５５ｍｍ、肉厚１ｍｍのアクリルの円筒を用いている。この円筒７の先端部７ａは約６０度の角度でカットされ、カットされた先端部７ａに、その開口部７ｂを塞ぐように脂質膜１が、ＴＨＦにＰＶＣを溶解したものを接着剤として張り付けられている。
【００２１】
また、電極８として直径０．５ｍｍの銀線を用い、その螺旋状に巻いた先端８ａを円筒７の上部から円筒７の先端に充填されている緩衝層９内に挿入している。緩衝層９としては電解液（３．３ｍｏｌ／ｌの濃度の塩化カリウム溶液）を用いている。
【００２２】
脂質膜１は、前記図１４に示す構造を有しており、マトリクス５に収容されている脂質は、主として、陰イオン感応性脂質である第４級アンモニウム塩（あるいは第４級フォスフォニウム塩）の中から選んでいる。
【００２３】
この脂質膜１は、前記脂質と、高分子材のＰＶＣ約８００ｍｇと、可塑剤のジオクチルフェニルフォスフォネート（ＤＯＰＰ）１ｍｌとを混合して、ＴＨＦ１０ｃｃに溶解し、平底の容器（例えば８５ｍｍφのシャーレ）に写し、ＴＨＦを揮散させて厚さがほぼ３００μｍの膜状に形成し、これを約１０ｍｍｏｌ／ｌの食塩水、あるいは、塩化カリウム水溶液などの電解質溶液に１分間ほど浸して、脂質のもつ親水基が膜表面に整列させることによって製造されている。
【００２４】
なお、ここでは膜全体に占める脂質の割合が異なる複数の脂質膜を得るために、脂質の量を０．０２５ｇ、０．０５ｇ、０．１ｇ、０．２５ｇ、０．５ｇの５種類とし、また、脂質の種類としては、第４級アンモニウム塩のジドデシルジメチルアンモニウムブロミド、ジメチルジテトラデシルアンモニウムブロミド、ジメチルジヘキサデシルアンモニウムブロミドを用いている。
【００２５】
図２は、この脂質膜１を用いて、遊離シアン（ＣＮ−）の測定および錯体シアンの一例としてフェロシアン化カリウム（Ｋ４〔Ｆｅ（ＣＮ)６）〕）の測定を行うための測定系１０を示している。
【００２６】
図２の測定系１０では、被測定溶液１１をビーカーのような容器１２に入れて、センサプローブ６と参照電極１３とを所定の距離を隔てた状態で容器１２内の液体に浸けて測定を行う。
【００２７】
測定の基準となる電位を発生する参照電極１３の表面は、緩衝層１４として、飽和塩化カリウム溶液を寒天で固化したもので覆ってある。
【００２８】
脂質膜１と参照電極１３の電気信号は、リード線１５、１６を介して電圧検出器（例えば差動増幅器）１７に導かれ、参照電極１３の電位を基準とする脂質膜１の電圧が検出されて、Ａ／Ｄ変換器１８に入力され、ディジタル信号に変換される。このディジタル信号はマイクロコンピュータ１９によって記憶、、演算処理等され、Ｘ−Ｙレコーダ、プリンタ、表示器等の出力装置２０に出力される。なお、図２において符号２１はシールドである。
【００２９】
次に、この実験に用いた被測定溶液１１について説明する。
検出対象を遊離シアンとする場合、純水に１０ｍｍｏｌ／ｌの塩化カリウム（ＫＣｌ）を添加した溶液に、ｐＨを１２以上にするため水酸化カリウム（ＫＯＨ）を添加した溶液を基準液とした。ここで、ｐＨを１２以上にするのは、シアンイオンを安定して存在させるためである。また、基準液と同じ溶液にシアン化カリウム（ＫＣＮ）をシアンの濃度で０．０１ｐｐｍ，０．１ｐｐｍ，１．０ｐｐｍ，３．０ｐｐｍ，１０．０ｐｐｍになるように添加してサンプル液とした。
【００３０】
検出対象を錯体シアンとする場合には、純水に１０ｍｍｏｌ／ｌの塩化カリウム（ＫＣｌ）を添加した溶液を基準液とした。また、基準液と同じ溶液にフェロシアン化カリウムをシアンの濃度で０．０１ｐｐｍ，０．１ｐｐｍ，１．０ｐｐｍ，３．０ｐｐｍ，１０．０ｐｐｍになるように添加してサンプル液とした。
【００３１】
測定は図３に示しているように以下の手順（１）〜（１２）で行う。
なお、以下の説明ではセンサプローブ６と参照電極１３とをまとめてセンサと呼ぶ。
【００３２】
（１）保存液（第一の基準液に同じ）に脂質膜を用いたセンサをほぼ１０時間浸漬する。
【００３３】
（２）第一の基準液（洗浄用）へセンサの出し入れを１０回行う。第一の基準液（洗浄用）で洗浄するといってもよいし、第一の基準液に断続的に浸漬するといってもよいし、味覚センサの脂質膜の表面に刺激を与えるということもできる。
【００３４】
（３）第一の基準液で測定用として用意したものに浸漬し、３０秒後にセンサの電位を測定し、測定値をＶ０とする。
【００３５】
（４）手順（２）、（３）を２回以上繰り返し、測定ごとに今回の測定値Ｖ０と前回の測定値Ｖ０の差が所定の値以下かどうかを判断し、所定の値以下（つまりＶ０が安定したら）であれば手順（５）へ進む。
【００３６】
（５）センサを第一の基準液（測定用）から出して、第二の基準液（洗浄用）で洗浄する。例えば前記手順（２)と同様に１０回出し入れをする。
【００３７】
（６）第二の基準液（測定用）に味覚センサを浸漬し、３０秒後にセンサの電位Ｖｋを測定する。
【００３８】
（７）再度第一の基準液（洗浄用）へセンサの出し入れを１０回行う。第一の基準液（洗浄用）で洗浄するといってもよいし、第一の基準液に断続的に浸漬するといってもよいし、センサの脂質膜の表面に刺激を与えるということもできる。
【００３９】
（８）第一の基準液で測定用として用意したものに浸漬し、３０秒後にセンサの電位を測定し、測定値をＶ０´とする。
【００４０】
（９）手順（７）、（８）を２回以上繰り返し、測定ごとに今回の測定値Ｖ０´と前回の測定値Ｖ０´の差が所定の値以下かどうかを判断し、所定の値以下（つまりＶ０′が安定したら）であれば手順（１０）へ進む。
【００４１】
（１０）センサを第一の基準液（測定用）から出して、サンプル液（洗浄用）で洗浄する。
【００４２】
（１１）サンプル液（測定用）にセンサを浸漬し、３０秒後にセンサの電位Ｖｓを測定する。
【００４３】
（１２）測定の手順（２）に戻り、手順（２）〜（１１）を繰り返す。所定の回数繰り返したら手順を終わる。
【００４４】
上記手順による測定を、サンプル液に対して低濃度側から高濃度側への順でに３回測定することにより、図４〜図９に示す測定結果が得られた。
【００４５】
図４は、脂質膜１の脂質がジドデシルジメチルアンモニウムブロミドで、その含有量が５００ｍｇ、２５０ｍｇ、１００ｍｇ，５０ｍｇ、２５ｍｇ、１０ｍｇの場合における、錯体シアンのシアン化物イオン濃度の測定結果であり、図５は遊離シアンのシアン化物イオン濃度の測定結果である。
【００４６】
また、図６は、脂質膜１の脂質がジメチルジテトラデシルアンモニウムブロミドで、その含有量が５００ｍｇ、２５０ｍｇ、１００ｍｇ，５０ｍｇ、２５ｍｇ、１０ｍｇの場合における錯体シアンのシアン化物イオン濃度の測定結果、図７は、遊離シアンのシアン化物イオン濃度の測定結果である。
【００４７】
また、図８は、脂質膜１の脂質がジメチルジヘキサデシルアンモニウムブロミドで、その含有量が５００ｍｇ、２５０ｍｇ、１００ｍｇ，５０ｍｇ、２５ｍｇ、１０ｍｇの場合における錯体シアンのシアン化物イオン濃度の測定結果、図９は、遊離シアンのシアン化物イオン濃度の測定結果である。
【００４８】
これらの測定結果から、脂質としてジドデシルジメチルアンモニウムブロミドを使用した脂質膜では、錯体シアンの測定で脂質含有量が０．０５ｇのときに感度が高くなった。また遊離シアンでは脂質含有量が０．２５ｇのときに感度が高くなった。
【００４９】
また、ジメチルジテトラデシルアンモニウムブロミドを使用した膜では、錯体シアンの測定で脂質含有量が０．０５ｇのときに感度が高くなった。一方遊離シアンでは０．０２５〜０．２５ｇで感度が得られたが、錯体シアンの感度に比べて１／１０程度であった。従ってこの膜を使用すると遊離・錯体シアンが混在する場合でも、錯体シアンのみを選択的に検知できる。
【００５０】
また、ジメチルジヘキサデシルアンモニウムブロミドを使用した膜では、錯体シアンの測定で脂質含有量が０．０５ｇのときに感度が高くなった。一方遊離シアンでは０．０２５〜０．２５ｇで感度が得られたが、錯体シアンの感度に比べて１／５程度であった。従ってこの膜を使用すると遊離・錯体シアンが混在する場合でも、錯体シアンのみを選択的に検知できる。
【００５１】
また、図１０は、脂質含有量（モル数）が同じで、脂質のアルキル基（疎水基）の炭素数が異なる脂質を使用した４種類の脂質膜で、錯体シアンを測定した結果を示している。この測定結果から、脂質量約１ｍｍｏｌでは、アルキル基の炭素数が１４（４本のアルキル基の炭素数はそれぞれ１４，１４，１，１）のジメチルジテトラデシルアンモニウムブロミドを使用した膜が最も感度が高いことが判る。
【００５２】
また、図１１は、このジメチルジテトラデシルアンモニウムブロミドを使用した脂質膜で、脂質の含有量を変えたときの測定結果であり、５．３重量％の脂質膜ではフェロシアン化カリウムが１０ｐｐｍ以上で感度が高かったが、１ｐｐｍ以下では脂質量の少ない１．４重量％の膜の方が感度が高かった。従って低濃度での感度が必要な場合は、脂質量を減らして、感度を上げるのが有効である。
【００５３】
上記各測定結果からシアン化合物に対して有効な感度を示す脂質含有量は、シアン化合物が低濃度の場合も考慮すると、重量パーセントに換算して、膜全体に対して０．００１〜１０パーセントの範囲であると推定できる。
【００５４】
上記実験では、４級アンモニウム塩のうち４つのアルキル基のうち炭素数の多いアルキル基が２つのものについてシアン化合物に対する感度の考察を行い、シアン化合物に対して有効な感度を示す脂質の含有量の範囲は、膜全体に対して０．００１〜１０パーセントの範囲であると推察したが、炭素数の多いアルキル基が１つの脂質、炭素数の多いアルキル基が３つの脂質および炭素数の多いアルキル基が４つの脂質についても感度が若干低下するものの、同様の傾向を持っていることがわかった。
【００５５】
その一例を図１２に示す。
図１２は、４つのアルキル基の各炭素数が（１２、１２、１、１）の脂質（ジドデシルジメチルアンモニウムブロミド）Ａ、４つのアルキル基の各炭素数が（１２、１２、１２、１）の脂質（トリドデシルメチルアンモニウムブロミド）Ｂ、４つのアルキル基の数が（１２、１２、１２、１２）の脂質（テトラドデシルアンモニウムブロミド）Ｃの含有量の変化に対する錯体シアンの感度を測定したものであり、０．０１ｍｍｏｌ〜０．１ｍｍｏｌ（重量パーセントで０．０１〜１５パーセント）の範囲で、脂質Ａ、脂質Ｂが有効な感度を持っている。これら比べ脂質Ｃは、錯体シアンに対する感度がほとんど得られていない。
【００５６】
このことから、４つのアルキル基のうち炭素数が多いアルキル基の数によってシアン化合物に対する感度が変化することが分かり、その炭素数が１２の場合には、そのアルキル基の数が２つのものが最高感度で、炭素数１２のアルキル基の数が４つのものでは、有効な感度が得られないことが判る。
【００５７】
また、炭素数の多いアルキル基の数を変えると、脂質膜の耐久性が変化することが判明した。
【００５８】
この脂質膜の劣化は、膜中の脂質が液中（特に洗浄液中）に溶け出して、応答特性が変化するという現象であり、その耐久性は洗浄回数に対する応答特性の変化としてとらえることができる。
【００５９】
図１３は、炭素数の多いアルキル基を２つのもつ脂質（ジドデシルジメチルアンモニウムブロミド）Ａを０．０３ｍｍｏｌ含有する脂質膜と、炭素数の多いアルキル基を３つもつ脂質（トリドデシルメチルアンモニウムブロミド）Ｂを０．０３ｍｍｏｌ含有する脂質膜について、フェロシアン化カリウム１ｐｐｍのサンプル液を測定したときの洗浄回数に対する応答の変化を調べた結果である。
【００６０】
図１３の測定結果から明らかなように、炭素数の多いアルキル基を３つもつ脂質Ｂでは、洗浄回数が１５００００回以上になっても出力はほとんど低下していないのに対し、炭素数の多いアルキル基を２つもつ脂質Ａでは、初期段階で出力が大きく低下している。
【００６１】
例えば、１０分に１回の割合で測定を行うとすれば、洗浄回数５０００回は約１カ月間連続運転に相当するから、脂質Ｂを用いた脂質膜は３カ月以上安定に使用できる耐久性をもっているが、脂質Ａを用いた脂質膜は耐久性がなく、単発的に高感度な測定をする場合にしか使用できない。
【００６２】
なお、炭素数の多いアルキル基を１つもつ脂質の場合も、感度の点では劣るが前記脂質Ａより格段に高い耐久性があり、また、炭素数の多いアルキル基を４つもつ脂質のうち、その炭素数が１２より少ない脂質ではシアン化合物に対して有効な感度があり耐久性をもっている。
【００６３】
したがって、シアン化合物に対し有効な感度をもち、実用的な耐久性がある脂質膜としては、以下に示す炭素数が多いアルキル基を１つもつ脂質（１ａ）〜（１ｃ）、炭素数の多いアルキル基を３つもつ脂質（２ａ）〜（２ｄ）および炭素数の多いアルキル基を４つもつ脂質（３ａ）、（３ｂ）を、前記した含有量の範囲内で用いる必要がある。
【００６４】
（１ａ）エイコシルトリメチルアンモニウムブロミド
またはエイコシルトリメチルアンモニウムクロリド（２０、１、１、１）
（１ｂ）ドコシルトリメチルアンモニウムブロミド
またはドコシルトリメチルアンモニウムクロリド（２２、１、１、１）
（１ｃ）テトラコシルトリメチルアンモニウムブロミド
またはテトラコシルトリメチルアンモニウムクロリド（２４、１、１、１）
【００６５】
（２ａ）トリデシルメチルアンモニウムブロミド
またはトリデシルメチルアンモニウムクロリド（１０、１０、１０、１）
（２ｂ）トリドデシルメチルアンモニウムブロミド
またはトリドデシルメチルアンモニウムクロリド（１２、１２、１２、１）
（２ｃ）トリテトラデシルメチルアンモニウムブロミド
またはトリテトラデシルメチルアンモニウムクロリド（１４、１４、１４、１）
（２ｄ）トリヘキサデシルメチルアンモニウムブロミド
またはトリヘキサデシルメチルアンモニウムクロリド（１６、１６、１６、１）
【００６６】
（３ａ）テトラオクチルアンモニウムブロミド
またはテトラオクチルアンモニウムクロリド（８、８、８、８）
（３ｂ）テトラキスデシルアンモニウムブロミド
またはテトラキスデシルアンモニウムクロリド（１０、１０、１０、１０）
【００６７】
上記（１ａ）〜（１ｃ）の脂質のアルキル基の炭素数と前記実験結果から、脂質の膜全体に占める割合が０．００１％〜１０％で、炭素数２０〜２４の範囲の１つのアルキル基と、炭素数１の３つのアルキル基とを有している第４級アンモニウム塩の脂質を用いた脂質膜は、シアン化合物に対する有効な感度と耐久性をもっていると言える。
【００６８】
また、上記（２ａ）〜（２ｄ）の脂質のアルキル基の炭素数と前記実験結果から、脂質の膜全体に占める割合が０．００１％〜１０％で、炭素数１０〜１６の範囲の３つのアルキル基と、炭素数１〜８の範囲の１つのアルキル基とを有している脂質を用いた脂質膜は、シアン化合物に対する有効な感度と耐久性をもっていると言える。
【００６９】
同様に、上記（３ａ）、（３ｂ）の脂質のアルキル基の炭素数と前記実験結果から、脂質の膜全体に占める割合が０．００１％〜１０％で、炭素数８〜１１の範囲の４つのアルキル基を有している脂質を用いた脂質膜は、シアン化合物に対する有効な感度と耐久性をもっていると言える。
【００７０】
また、第４級アンモニウム塩と分子構造が似ており、同等のアルキル基を有する第４級フォスフォニウム塩の場合でも、上記（１ａ）〜（３ｃ）と同じアルキル基を有する脂質を用いれば、シアン化合物に対する有効な感度と耐久性とを両立した脂質膜を得ることができる。
【００７１】
なお、前述の実施の形態はフェロシアン化カリウムの溶液を被測定溶液としたが、被測定溶液に他のマイナスイオンや金属イオンが混入しているような場合は、従来の技術の欄で述べたプラス膜、マイナス膜を使用したセンサ、並びに導電率計を組み合わせて測定し、モデル式をたてることで錯体シアンの濃度の推定する方法に、プラス膜として本発明の脂質膜を用いることで、従来より高感度に錯体シアンの濃度の推定ができる。
【００７２】
【発明の効果】
以上説明したように、本発明の請求項１の脂質膜は、脂質性分子群と該脂質性分子群を収容し得るマトリクスを表面に有する膜部材とで構成される脂質膜の前記脂質性分子群として、主として４つのアルキル基を有する陰イオン感応性脂質が膜全体に占める割合を０．００１〜１０パーセントにするとともに、炭素数２０〜２４の範囲の１つのアルキル基と、炭素数１の３つのアルキル基とを有する第４級アンモニウム塩の脂質を用いている。
【００７５】
このため、シアン化合物を高感度に検出でき、しかも、耐久性が格段に高くなる。
【図面の簡単な説明】
【図１】本発明の脂質膜を用いたセンサプローブの概略構成を示す断面図
【図２】測定系を示す図
【図３】測定手順を示すフローチャート
【図４】脂質としてジドデシルジメチルアンモニウムブロミドを異なる含有量で用いたときの錯体シアンの測定結果を示す図
【図５】脂質としてジドデシルジメチルアンモニウムブロミドを異なる含有量で用いたときの遊離シアンの測定結果を示す図
【図６】脂質としてジメチルジテトラデシルアンモニウムブロミドを異なる含有量で用いたときの錯体シアンの測定結果を示す図
【図７】脂質としてジメチルジテトラデシルアンモニウムブロミドを異なる含有量で用いたときの遊離シアンの測定結果を示す図
【図８】脂質としてジメチルジヘキサデシルアンモニウムブロミドを異なる含有量で用いたときの錯体シアンの測定結果を示す図
【図９】脂質としてジメチルジヘキサデシルアンモニウムブロミドを異なる含有量で用いたときの遊離シアンの測定結果を示す図
【図１０】アルキル基の長さが異なる脂質を用いたときの錯体シアンの測定結果を示す図
【図１１】脂質の含有量を変えたときの錯体シアンの測定結果の変化を示す図
【図１２】炭素数の多いアルキル基の数が異なる脂質について、その脂質の含有量の変化に対する錯体シアンの測定結果の変化を示す図
【図１３】炭素数の多いアルキル基の数が異なる脂質について、洗浄回数に対する錯体シアンの測定結果の変化を示す図
【図１４】脂質膜の模式図
【符号の説明】
１  脂質膜
３  脂質
４  膜部材
５  マトリクス
６  センサプローブ
７  基材（円筒）
８  電極
９  緩衝層
１０  測定系
１１  被測定溶液
１２  容器
１３  参照電極
１４  緩衝層
１５、１６  リード線
１７  電圧検出器
１８  Ａ／Ｄ変換器
１９  マイクロコンピュータ
２０  出力装置
２１  シールド
２３  脂質性分子群
【図１】
0004406146.tif 000002
【図２】
0004406146.tif 000003
【図３】
0004406146.tif 000004
【図４】
0004406146.tif 000005
【図５】
0004406146.tif 000006
【図６】
0004406146.tif 000007
【図７】
0004406146.tif 000008
【図８】
0004406146.tif 000009
【図９】
0004406146.tif 000010
【図１０】
0004406146.tif 000011
【図１１】
0004406146.tif 000012
【図１２】
0004406146.tif 000013
【図１３】
0004406146.tif 000014
【図１４】
0004406146.tif 000015